일 실시 예 에 있 어서 , 형성 된 금속 성 나노 와이어 들 ( 140 ) 의 전도 율 이 후 처리 를 수행 함 으로써 추가 로 개선 될 수 있 다 . 후 처리 는 가열 , 플라 즈 마 , 코로나 방전 , UV 오존 , 또는 압박 ( pressure ) 과 같 은 프로세스 들 또는 단계 들 을 포함 할 수 있 다 . 예 를 들 어 , 금속 성 나노 와 이 어 층 ( 140 A ) 을 형성 하 기 위한 고정 하 는 단계 이후 에 , 그 위 에 압력 을 제공 하 기 위하 여 롤러 가 사용 될 수 있 다 . 일 실시 예 에 있 어서 , 하나 또는 복수 의 롤러 들 에 의해 제공 되 는 50 내지 3400 psi 가 금속 성 나노 와 이 어 층 ( 140 A ) 에 인가 될 수 있 으며 , 바람직 하 게 는 , 제공 되 는 압력 은 100 내지 1000 psi , 200 내지 800 psi , 또는 300 내지 500 psi 이 다 . 일부 실시 예 들 에 있 어서 , 후 처리 의 가열 및 압박 은 동시 에 수행 될 수 있 다 . 상세 하 게 , 이상 에서 설명 된 바 와 같이 하나 또는 복수 의 롤러 들 에 의해 제공 되 는 압력 및 가열 이 형성 된 금속 성 나노 와이어 들 ( 140 ) 에 동시 에 인가 될 수 있 다 . 예 를 들 어 , 롤러 에 의해 제공 되 는 압력 은 10 내지 500 psi , 또는 40 내지 100 psi 이 며 ; 한편 , 롤러 는 약 70 ℃ 내지 200 ℃ 사이 로 , 또는 약 100 ℃ 내지 175 ℃ 사이 로 가열 되 고 , 이 는 금속 성 나노 와 이 어 층 ( 140 A ) 의 전도율 을 증가 시킬 수 있 다 . 일부 실시 예 들 에 있 어서 , 금속 성 나노 와이어 들 ( 140 ) 은 바람직 하 게 는 후 처리 를 위하 여 환원제 에 노출 되 며 , 예 를 들 어 , 은 나노 와이어 들 로 만들 어 진 금속 성 나노 와이어 들 ( 140 ) 은 후 처리 를 위하 여 은 환원제 에 노출 되 고 , 은 환원제 는 수소 화 붕소 예컨대 수소 화 붕소 나트륨 , 붕소 질소 화합물 예컨대 디메틸아미노 보레인 ( dimethylaminoborane ; DMAB ) , 또는 가스 환원제 예컨대 수소 ( H 2 ) 를 포함 한다 . 노출 시간 은 약 10 초 내지 약 30 분 , 또는 약 1 분 내지 약 10 분 이 다 . 이상 에서 언급 된 압력 을 제공 하 는 단계 들 은 실제 필요 에 따라 적절 한 단계 들 에서 구현 될 수 있 다 .